ПОД ДЛЯ МЕТАЛЛУРГИЧЕСКИЙ ПЕЧИ С УЛУЧШЕННОЙ ФУТЕРОВКОЙ СТЕН

1. Под для металлургического реактора, прежде всего для доменной печи, причем под (10) содержит:
- внешний кожух (12) и кольцевую футеровку (16; 216; 316) стенки, которая расположена внутри кожуха и изготовлена из огнеупорного материала для размещения ванны, содержащей расплавленный металл;
причем футеровка стенки имеет нижнюю область, содержащую:
- радиально внутренний слой (20), обращенный к внутренней части пода и содержащий по меньшей мере одно внутреннее кольцо (24) огнеупорных элементов,
- радиально внешний слой (22), обращенный к внешнему кожуху и содержащий по меньшей мере одно внешнее кольцо (26) огнеупорных элементов,
причем по меньшей мере одно внутреннее кольцо (24) содержит элементы (21; 221; 321; 321'), изготовленные из первого углеродистого огнеупорного материала, отличного от одного или более углеродистых огнеупорных материалов, из которых изготовлены элементы (22) внешнего слоя,
причем первый огнеупорный материал содержит в пропорции по меньшей мере 5% от общей массы по меньшей мере одну улучшающую свойства добавку, отличную от металлического кремния или карбида кремния, и
причем по меньшей мере одно внутреннее кольцо (24) имеет толщину (d) стенки менее чем 45%, предпочтительно менее чем 35%, от общей толщины (D) стенки футеровки (16; 216; 316) стенки на высоте внутреннего кольца, и
причем по меньшей мере одно внутреннее кольцо (24) содержит элементы (221; 321), имеющие фиксирующий участок (231; 331) на их внешней поверхности, и по меньшей мере одно внешнее кольцо (26) содержит элементы (223; 323), имеющие фиксирующий участок (233; 333) на их внутренней поверхности, причем каждая пара фиксирующих участков взаимодействует для фиксации от радиально внутреннего смещения и тангенциального смещения по окружности элемента (221; 321) внутреннего кольца (24) к соответствующему элементу (223; 323) внешнего кольца, и
причем первый огнеупорный материал содержит 50-85% по массе углерода и, в качестве дополнительной улучшающей свойства добавки, 5-20% от общей массы один или более материалов, выбранных из группы, включающей в себя металлический титан, карбид титана, нитрид титана и карбонитрид титана или оксид титана.
2. Под по п.1, отличающийся тем, что первый огнеупорный материал содержит:
- 5-15% от общей массы металлического кремния, и
- 5-15% от общей массы глинозема.
3. Под по п.1, отличающийся тем, что взаимодействующие фиксирующие участки имеют сопряженные, предпочтительно гладко закругленные, формы, сконфигурированные для обеспечения непрерывного промежуточного зазора между внешней и внутренней поверхностями соответствующих элементов (221, 223; 321, 323).
4. Под по п.1, отличающийся тем, что нижняя область также содержит промежуточный набивной слой (28), который простирается вертикально между внешним слоем (22) и внутренним слоем (20).
5. Под по п.4, отличающийся тем, что набивной слой (28) изготовлен из состава, который содержит:
- мелкогранульную фазу, состоящую по существу из графита, и
- крупногранульную фазу, состоящую по существу из микропористого углерода.
6. Под по п.3, отличающийся тем, что по меньшей мере одно внешнее кольцо (26) содержит изготовленные из второго углеродистого огнеупорного материала блоки (23) большой ширины, причем по меньшей мере одно внешнее кольцо содержит блоки большой ширины, которые имеют ширину более чем 65% от общей толщины (D) стенки футеровки (16; 216; 316) стенки на высоте внешнего кольца и, в котором по меньшей мере одно внешнее кольцо (24) содержит блоки малой ширины, имеющие ширину менее чем 35% от общей толщины (D) стенки футеровки (216) стенки на высоте внутреннего кольца.
7. Под по п.4 или 5, отличающийся тем, что по меньшей мере одно внешнее кольцо (26) содержит изготовленные из второго углеродистого огнеупорного материала блоки (23) большой ширины, причем по меньшей мере одно внешнее кольцо содержит блоки большой ширины, которые имеют ширину более чем 65% от общей толщины (D) стенки футеровки (16; 216; 316) стенки на высоте внешнего кольца и, в котором по меньшей мере одно внешнее кольцо (24) содержит блоки малой ширины, имеющие ширину менее чем 35% от общей толщины (D) стенки футеровки (216) стенки на высоте внутреннего кольца.
8. Под по одному из пп.1-6, отличающийся тем, что
- по меньшей мере одно внутреннее кольцо (24) содержит блоки (221) малой ширины, которые на их внешней поверхности имеют фиксирующий выступ (231) в форме гриба, и
- по меньшей мере одно внешнее кольцо (26) содержит блоки (221) большой ширины, которые их своей внутренней поверхности имеют сопряженную фиксирующую выемку (233) в форме гриба,
причем фиксирующие выступы (231) и фиксирующие выемки (233) находятся в зацеплении и взаимодействуют для фиксации блоков малой ширины от радиально внутреннего смещения и тангенциального смещения по окружности относительно блоков большой ширины.
9. Под по одному из пп.1-6, отличающийся тем, что по меньшей мере одно внутреннее кольцо содержит расположенные в чередующемся порядке блоки (321) малой ширины первого типа и блоки (321') малой ширины второго типа, причем первый тип (321) содержит фиксирующий участок (331), а второй тип (321') лишен фиксирующего участка, причем первый и второй тип (321; 321') блоков малой ширины имеют соответствующее сопряженное горизонтальное поперечное сечение, которое взаимодействует для фиксации второго типа (321') блоков малой ширины.
10. Под по одному из пп.1-6, отличающийся тем, что первый огнеупорный материал имеет теплопроводность по меньшей мере 15 Вт/мК при температуре 600°C.
11. Под по одному из пп.1-6, в котором по меньшей мере одно внутреннее кольцо (24) изготовлено в радиальном направлении из единого огнеупорного блока (21; 221; 321; 321'), имеющего ширину, равную толщине (d) внутреннего кольца (24), и причем по меньшей мере одно внешнее кольцо изготовлено в радиальном направлении из единого огнеупорного блока, имеющего ширину, равную толщине внешнего кольца.
12. Под по одному из пп.1-6, отличающийся тем, что внутренний слой (20) содержит последовательность по меньшей мере двух, предпочтительно от трех до четырех, расположенных вертикально друг над другом внутренних колец (24) огнеупорных элементов, прежде всего огнеупорных блоков (21; 221; 321, 321'), изготовленных из первого огнеупорного материала.
13. Под по одному из пп.1-6, отличающийся тем, что
- внутренний слой (20) образует рабочую поверхность футеровки, и на уровне самого нижнего внутреннего кольца внутреннее кольцо (20) имеет толщину (d) в диапазоне от 200 до 600 мм, предпочтительно в диапазоне от 250 до 550 мм, и футеровка (16) стенки имеет общую толщину (D) стенки менее чем 1350 мм, предпочтительно менее чем 1100 мм, или
- футеровка стенки также содержит кольцевой керамический слой (30), предусмотренный на внутренней поверхности внутреннего слоя (20) на уровне самого нижнего внутреннего кольца, причем внутренний слой имеет толщину (d) в диапазоне от 250 мм до 400 мм, а футеровка стенки, включая керамический слой, имеет общую толщину стенки менее чем 1500 мм.
14. Доменная печь, содержащая под (10) по одному из предшествующих пунктов.